(57)【要約】【課題】現像時の現像残渣、及び画素等の着色パターンの欠けの発生、並びに着色パターンの直線性の悪化を抑制可能な着色組成物を提供すること。【解決手段】（Ａ）着色剤、（Ｂ）バインダー樹脂並びに（Ｃ）重合性化合物を含有する着色組成物であって、（Ｃ）重合性化合物として、（Ｃ１）３個以上の重合性不飽和基を有し、且つ３個以上の重合性不飽和基のうち少なくとも１個が下記式（１）で表される基である化合物と、（Ｃ２）２個以上の重合性不飽和基を有し、且つ２個以上の重合性不飽和基のうち少なくとも１個が下記式（２）で表される基である化合物とを含有することを特徴とする着色組成物。2014142582.tif 000014〔式中、Ｒ1及びＲ3は、相互に独立に、水素原子又はメチル基を示し、Ｒ2はエチレン基又はプロパンジイル基を示し、Ｒ4は炭素数１〜１０のアルカンジイル基を示し、ｍは１〜１２の整数を示し、ｎは１〜５の整数を示し、「＊」は結合手であることを示す。〕【選択図】なし【特許請求の範囲】
【請求項１】
（Ａ）着色剤、（Ｂ）バインダー樹脂並びに（Ｃ）重合性化合物を含有する着色組成物であって、
（Ｃ）重合性化合物として、（Ｃ１）３個以上の重合性不飽和基を有し、且つ３個以上の重合性不飽和基のうち少なくとも１個が下記式（１）で表される基である化合物と、（Ｃ２）２個以上の重合性不飽和基を有し、且つ２個以上の重合性不飽和基のうち少なくとも１個が下記式（２）で表される基である化合物とを含有することを特徴とする着色組成物。
【化１】
2014142582.tif 000012
〔式（１）において、Ｒ1は水素原子又はメチル基を示し、Ｒ2はエチレン基又はプロパンジイル基を示し、ｍは１〜１２の整数を示し、「＊」は結合手であることを示す。〕
【化２】
2014142582.tif 000013
〔式（２）において、Ｒ3は水素原子又はメチル基を示し、Ｒ4は炭素数１〜１０のアルカンジイル基を示し、ｎは１〜５の整数を示し、「＊」は結合手であることを示す。〕
【請求項２】
前記（Ｃ２）２個以上の重合性不飽和基を有し、且つ２個以上の重合性不飽和基のうち少なくとも１個が上記式（２）で表される基である化合物の含有量が、前記（Ｂ）バインダー樹脂１００質量部に対して１〜９９質量部である、請求項１に記載の着色組成物。
【請求項３】
（Ｃ）重合性化合物として、更に（Ｃ３）前記式（１）で表される基及び前記式（２）で表される基を何れも有さない多官能（メタ）アクリレートを含有する、請求項１又は２に記載の着色組成物。
【請求項４】
前記（Ｃ３）前記式（１）で表される基及び前記式（２）で表される基を何れも有さない多官能（メタ）アクリレートが下記の（ｉ）〜（iii）から選ばれる少なくとも１種の化合物である、請求項３に記載の着色組成物。
（ｉ）脂肪族ポリヒドロキシ化合物と（メタ）アクリル酸を反応させて得られる多官能（メタ）アクリレート、
（ii）水酸基を有する（メタ）アクリレートと多官能イソシアネートを反応させて得られる多官能ウレタン（メタ）アクリレート、
（iii）水酸基を有する（メタ）アクリレートと酸無水物を反応させて得られるカルボキシル基を有する多官能（メタ）アクリレート
【請求項５】
請求項１〜４のいずれか１項に記載の着色組成物を用いて形成された着色層を備えてなるカラーフィルタ。
【請求項６】
請求項５に記載のカラーフィルタを具備する表示素子。
【発明の詳細な説明】
【技術分野】
【０００１】
本発明は、着色組成物、カラーフィルタ及び表示素子に関わり、より詳しくは、透過型あるいは反射型のカラー液晶表示素子、固体撮像素子、有機ＥＬ表示素子、電子ペーパー等に用いられるカラーフィルタに有用な着色層の形成に用いられる着色組成物、当該着色組成物を用いて形成された着色層を備えるカラーフィルタ、並びに当該カラーフィルタを具備する表示素子に関する。
【背景技術】
【０００２】
着色感放射線性組成物を用いてカラーフィルタを製造するに当たっては、基板上に、着色感放射線性組成物を塗布して乾燥したのち、乾燥塗膜を所望のパターン形状に放射線を照射（以下、「露光」という。）し、現像することにより、各色の画素を得る方法（特許文献１〜２）が知られている。また、カーボンブラックを分散させた光重合性組成物を利用してブラックマトリックスを形成する方法（特許文献３）も知られている。さらに、着色熱硬化性樹脂組成物を用いてインクジェット方式により各色の画素を得る方法（特許文献４）も知られている。
【０００３】
近年、カラー液晶表示素子の高色純度化に伴い、上記着色組成物に含まれる着色剤の濃度がますます高くなる傾向にある。また、有機ＥＬ表示素子用のカラーフィルタを形成するための着色組成物においては、有機ＥＬ素子が発光する白色光のスペクトルとの関係から、所望の色調を再現するために、着色組成物に含まれる着色剤の濃度を非常に高くしなければならないのが実情である。そのため、現像時に未露光部の基板上に残渣や地汚れを生じる問題が顕著になっている。これに対し、特許文献５〜８では、現像残渣の発生を抑制するため、硬化成分としてアルキレンオキシ基を有する重合性化合物を用いることが提案されている。
【先行技術文献】
【特許文献】
【０００４】
【特許文献１】特開平２−１４４５０２号公報
【特許文献２】特開平３−５３２０１号公報
【特許文献３】特開平６−３５１８８号公報
【特許文献４】特開２０００−３１０７０６号公報
【特許文献５】特開２００８−１０７７７３号公報
【特許文献６】特開２００９−１０９９２１号公報
【特許文献７】特開２００９−２４４７４８号公報
【特許文献８】特開２００９−２４４８０７号公報
【発明の概要】
【発明が解決しようとする課題】
【０００５】
上記アルキレンオキシ基を有する重合性化合物は、現像残渣を抑制するという意味においては確かに有用であるが、露光放射線の反射率が低いガラス基板上にシャワー現像により画素等の着色層が形成される、カラー液晶表示素子用カラーフィルタ或いは有機ＥＬ表示素子用カラーフィルタの製造においては、画素パターンが欠けたり、画素パターンの直線性が悪化したりする問題がある。なお、特許文献５〜８に開示されている固体撮像素子用カラーフィルタの製造においては、露光放射線の反射率が高いシリコンウエハ上にパドル（液盛り）現像により画素パターンが形成されるため、かかる問題は生じ難い。
【０００６】
したがって、本発明の課題は、現像時の現像残渣、及び画素等の着色パターンの欠けの発生、並びに着色パターンの直線性の悪化を抑制可能な着色組成物を提供することにある。さらに、本発明の課題は、当該着色組成物を用いて形成された着色層を備えてなるカラーフィルタ、及び当該カラーフィルタを具備する表示素子を提供することにある。
【課題を解決するための手段】
【０００７】
本発明者らは、鋭意検討した結果、特定の重合性化合物と併用することで、上記課題を解決することができることを見出した。
【０００８】
即ち、本発明は、（Ａ）着色剤、（Ｂ）バインダー樹脂並びに（Ｃ）重合性化合物を含有する着色組成物であって、
（Ｃ）重合性化合物として、（Ｃ１）３個以上の重合性不飽和基を有し、且つ３個以上の重合性不飽和基のうち少なくとも１個が下記式（１）で表される基である化合物（以下、「重合性化合物（Ｃ１）」とも称する。）と、（Ｃ２）２個以上の重合性不飽和基を有し、且つ２個以上の重合性不飽和基のうち少なくとも１個が下記式（２）で表される基である化合物（以下、「重合性化合物（Ｃ２）」とも称する。）とを含有することを特徴とする着色組成物を提供するものである。
【０００９】
【化１】
2014142582.tif 000002
【００１０】
〔式（１）において、Ｒ1は水素原子又はメチル基を示し、Ｒ2はエチレン基又はプロパンジイル基を示し、ｍは１〜１２の整数を示し、「＊」は結合手であることを示す。〕
【００１１】
【化２】
2014142582.tif 000003
【００１２】
〔式（２）において、Ｒ3は水素原子又はメチル基を示し、Ｒ4は炭素数１〜１０のアルカンジイル基を示し、ｎは１〜５の整数を示し、「＊」は結合手であることを示す。〕
【００１３】
また、本発明は、上記着色組成物を用いて形成された着色層を備えてなるカラーフィルタ、及び該カラーフィルタを具備する表示素子を提供するものである。ここで、「着色層」とは、カラーフィルタに用いられる各色画素、ブラックマトリックス、ブラックスペーサー等を意味する。
【発明の効果】
【００１４】
本発明の着色組成物を用いてカラーフィルタを製造すれば、現像時の現像残渣、及び画素等の着色パターンの欠けの発生のみならず、着色パターンの直線性の悪化も抑制することができる。
したがって、本発明の着色組成物は、カラー液晶表示素子用カラーフィルタ、固体撮像素子の色分解用カラーフィルタ、有機ＥＬ表示素子用カラーフィルタ、電子ペーパー用カラーフィルタを始めとする各種のカラーフィルタの作製に極めて好適に使用することができる。
【発明を実施するための形態】
【００１５】
以下、本発明について詳細に説明する。
着色組成物
以下、本発明の着色組成物の構成成分について説明する。
【００１６】
−（Ａ）着色剤−
本発明における（Ａ）着色剤としては、着色性を有すれば特に限定されるものではないが、カラーフィルタには高い色純度、輝度、コントラスト等が求められることから、顔料及び染料から選ばれる少なくとも１種が好ましい。
【００１７】
上記顔料としては、有機顔料、無機顔料のいずれでもよく、有機顔料の好ましい具体例としては、カラーインデックス（Ｃ．Ｉ．）名でＣ．Ｉ．ピグメントレッド１６６、Ｃ．Ｉ．ピグメントレッド１７７、Ｃ．Ｉ．ピグメントレッド２２４、Ｃ．Ｉ．ピグメントレッド２４２、Ｃ．Ｉ．ピグメントレッド２５４、Ｃ．Ｉ．ピグメントレッド２６４、Ｃ．Ｉ．ピグメントグリーン７、Ｃ．Ｉ．ピグメントグリーン３６、Ｃ．Ｉ．ピグメントグリーン５８、Ｃ．Ｉ．ピグメントブルー１５：６、Ｃ．Ｉ．ピグメントブルー８０、Ｃ．Ｉ．ピグメントイエロー８３、Ｃ．Ｉ．ピグメントイエロー１２９、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１８０、Ｃ．Ｉ．ピグメントイエロー１８５、Ｃ．Ｉ．ピグメントイエロー２１１、Ｃ．Ｉ．ピグメントオレンジ３８、Ｃ．Ｉ．ピグメントバイオレット２３等を挙げることができる。無機顔料の好ましい具体例としては、カーボンブラック、チタンブラック等を挙げることができる。
【００１８】
顔料としてはレーキ顔料も好ましく、具体的には、トリアリールメタン系染料やキサンテン系染料をイソポリ酸やヘテロポリサン酸でレーキ化したものを挙げることができる。トリアリールメタン系レーキ顔料としては、例えば、特開２０１１−１８６０４３号公報等に開示されているものが挙げられ、またキサンテン系レーキ顔料としては、例えば、特開２０１０−１９１３０４号公報等に開示されているものを挙げることができる。
【００１９】
また、上記染料としては、キサンテン系染料、トリアリールメタン系染料、シアニン系染料、アントラキノン系染料、アゾ系染料等が好ましい。より具体的には、特開２０１０−３２９９９号公報、特開２０１０−２５４９６４号公報、特開２０１１−１３８０９４号公報、国際公開第１０／１２３０７１号パンフレット、特開２０１１−１１６８０３号公報、特開２０１１−１１７９９５号公報、特開２０１１−１３３８４４号公報、特開２０１１−１７４９８７号公報等に記載の有機染料を挙げることができる。
本発明において顔料及び染料は、それぞれ単独で又は２種以上を混合して使用することができる。
【００２０】
本発明において着色剤として顔料を使用する場合、所望により、顔料を、再結晶法、再沈殿法、溶剤洗浄法、昇華法、真空加熱法又はこれらの組み合わせにより精製して使用することもできる。また、顔料は、所望により、その粒子表面を樹脂で改質して使用してもよい。顔料の粒子表面を改質する樹脂としては、例えば、特開２００１−１０８８１７号公報に記載のビヒクル樹脂、又は市販の各種の顔料分散用の樹脂が挙げられる。また、顔料は、いわゆるソルトミリングにより、一次粒子を微細化して使用することができる。ソルトミリングの方法としては、例えば、特開平０８−１７９１１１号公報に開示されている方法を採用することができる。
【００２１】
（Ａ）着色剤の含有割合は、輝度が高く色純度に優れる画素、あるいは遮光性に優れるブラックマトリックスを形成する点から、通常、着色組成物の全固形分中に５〜７０質量％、好ましくは５〜６０質量％である。ここでいう「固形分」とは、後述する溶媒以外の成分である。
【００２２】
着色剤の含有割合が高くなると、現像時に残渣が発生しやすくなると共に、着色パターンが欠けたり、着色パターンの直線性が悪化したりする傾向にあるが、本発明の着色組成物を用いれば、着色剤の含有割合が着色組成物の全固形分中に３０質量％以上と高濃度になる場合であっても、現像残渣や着色パターン欠けの発生及び着色パターンの直線性の悪化を抑制することができる。
【００２３】
特に緑色画素を形成するための緑色着色剤を含有する着色組成物においては、紫外領域にある露光放射線の透過率が本質的に低いことに加え、着色剤の含有割合が高くなる傾向にあることも相まって、現像残渣と着色パターンの直線性の両立が困難になる。本発明の着色組成物は、このような緑色組成物に適用することが特に好ましい。
【００２４】
本発明において着色剤として顔料を使用する場合、所望により、分散剤、分散助剤と共に使用することができる。上記分散剤としては、例えば、カチオン系、アニオン系、ノニオン系等の適宜の分散剤を使用することができるが、ポリマー分散剤が好ましい。具体的には、ウレタン系分散剤、ポリエチレンイミン系分散剤、ポリオキシエチレンアルキルエーテル系分散剤、ポリオキシエチレンアルキルフェニルエーテル系分散剤、ポリエチレングリコールジエステル系分散剤、ソルビタン脂肪酸エステル系分散剤、ポリエステル系分散剤、アクリル系分散剤等を挙げることができる。
【００２５】
このような分散剤は商業的に入手することができ、例えば、アクリル系分散剤として、Ｄｉｓｐｅｒｂｙｋ−２０００、Ｄｉｓｐｅｒｂｙｋ−２００１、ＢＹＫ−ＬＰＮ６９１９、ＢＹＫ−ＬＰＮ２１１１６、ＢＹＫ−ＬＰＮ２１３２４（以上、ビックケミー（ＢＹＫ）社製）、ウレタン系分散剤として、Ｄｉｓｐｅｒｂｙｋ−１６１、Ｄｉｓｐｅｒｂｙｋ−１６２、Ｄｉｓｐｅｒｂｙｋ−１６５、Ｄｉｓｐｅｒｂｙｋ−１６７、Ｄｉｓｐｅｒｂｙｋ−１７０、Ｄｉｓｐｅｒｂｙｋ−１８２、Ｄｉｓｐｅｒｂｙｋ−２１６４（以上、ビックケミー（ＢＹＫ）社製）、ソルスパース７６５００（ルーブリゾール（株）社製）、ポリエチレンイミン系分散剤として、ソルスパース２４０００（ルーブリゾール（株）社製）、ポリエステル系分散剤として、アジスパーＰＢ８２１、アジスパーＰＢ８２２、アジスパーＰＢ８８０、アジスパーＰＢ８８１（味の素ファインテクノ株式会社製）等を挙げることができる。なお、分散剤の含有量は、本発明の目的を阻害しない範囲内で適宜決定することが可能である。
【００２６】
上記分散助剤としては、例えば、顔料誘導体を挙げることができ、具体的には、銅フタロシアニン、ジケトピロロピロール、キノフタロンのスルホン酸誘導体等を挙げることができる。なお、分散助剤の含有量は、本発明の目的を阻害しない範囲内で適宜決定することが可能である。
【００２７】
−（Ｂ）バインダー樹脂−
本発明の着色組成物におけるバインダー樹脂としては、特に限定されるものではないが、カルボキシル基、フェノール性水酸基等の酸性官能基を有する樹脂であることが好ましい。中でも、カルボキシル基を有する重合体（以下、「カルボキシル基含有重合体」という。）が好ましく、例えば、１個以上のカルボキシル基を有するエチレン性不飽和単量体（以下、「不飽和単量体（ｂ１）」という。）と、他の共重合可能なエチレン性不飽和単量体（以下、「不飽和単量体（ｂ２）」という。）との共重合体を挙げることができる。
【００２８】
上記不飽和単量体（ｂ１）としては、例えば、（メタ）アクリル酸、マレイン酸、無水マレイン酸、こはく酸モノ〔２−（メタ）アクリロイロキシエチル〕、ω−カルボキシポリカプロラクトンモノ（メタ）アクリレート、ｐ−ビニル安息香酸等を挙げることができる。
【００２９】
これらの不飽和単量体（ｂ１）は、単独で又は２種以上を混合して使用することができる。
【００３０】
また、上記不飽和単量体（ｂ２）としては、例えば、
Ｎ−フェニルマレイミド、Ｎ−シクロヘキシルマレイミドの如きＮ−位置換マレイミド；スチレン、α−メチルスチレン、ｐ−ヒドロキシスチレン、ｐ−ヒドロキシ−α−メチルスチレン、ｐ−ビニルベンジルグリシジルエーテル、アセナフチレンの如き芳香族ビニル化合物；
【００３１】
メチル（メタ）アクリレート、ｎ−ブチル（メタ）アクリレート、２−エチルヘキシル（メタ）アクリレート、２−ヒドロキシエチル（メタ）アクリレート、アリル（メタ）アクリレート、ベンジル（メタ）アクリレート、ポリエチレングルコール（重合度２〜１０）メチルエーテル（メタ）アクリレート、ポリプロピレングルコール（重合度２〜１０）メチルエーテル（メタ）アクリレート、ポリエチレングリコール（重合度２〜１０）モノ（メタ）アクリレート、ポリプロピレングリコール（重合度２〜１０）モノ（メタ）アクリレート、シクロヘキシル（メタ）アクリレート、イソボルニル（メタ）アクリレート、トリシクロ［５．２．１．０2,6］デカン−８−イル（メタ）アクリレート、ジシクロペンテニル（メタ）アクリレート、グリセロールモノ（メタ）アクリレート、４−ヒドロキシフェニル（メタ）アクリレート、パラクミルフェノールのエチレンオキサイド変性（メタ）アクリレート、グリシジル（メタ）アクリレート、３，４−エポキシシクロヘキシルメチル（メタ）アクリレート、３−〔（メタ）アクリロイルオキシメチル〕オキセタン、３−〔（メタ）アクリロイルオキシメチル〕−３−エチルオキセタンの如き（メタ）アクリル酸エステル；
【００３２】
シクロヘキシルビニルエーテル、イソボルニルビニルエーテル、トリシクロ［５．２．１．０2,6］デカン−８−イルビニルエーテル、ペンタシクロペンタデカニルビニルエーテル、３−（ビニルオキシメチル）−３−エチルオキセタンの如きビニルエーテル；
ポリスチレン、ポリメチル（メタ）アクリレート、ポリ−ｎ−ブチル（メタ）アクリレート、ポリシロキサンの如き重合体分子鎖の末端にモノ（メタ）アクリロイル基を有するマクロモノマー等を挙げることができる。
【００３３】
これらの不飽和単量体（ｂ２）は、単独で又は２種以上を混合して使用することができる。
【００３４】
不飽和単量体（ｂ１）と不飽和単量体（ｂ２）の共重合体において、該共重合体中の不飽和単量体（ｂ１）の共重合割合は、好ましくは５〜５０質量％、更に好ましくは１０〜４０質量％である。このような範囲で不飽和単量体（ｂ１）を共重合させることにより、アルカリ現像性及び保存安定性に優れた着色組成物を得ることができる。
【００３５】
不飽和単量体（ｂ１）と不飽和単量体（ｂ２）の共重合体の具体例としては、例えば、特開平７−１４０６５４号公報、特開平８−２５９８７６号公報、特開平１０−３１３０８号公報、特開平１０−３００９２２号公報、特開平１１−１７４２２４号公報、特開平１１−２５８４１５号公報、特開２０００−５６１１８号公報、特開２００２−２９６７７８号公報、特開２００４−１０１７２８号公報等に開示されている共重合体を挙げることができる。
【００３６】
また、本発明においては、例えば、特開平５−１９４６７号公報、特開平６−２３０２１２号公報、特開平７−２０７２１１号公報、特開平０９−３２５４９４号公報、特開平１１−１４０１４４号公報、特開２００８−１８１０９５号公報等に開示されているように、側鎖に（メタ）アクリロイル基等の重合性不飽和結合を有するカルボキシル基含有重合体を、バインダー樹脂として使用することもできる。
【００３７】
更に、本発明においては、例えば、グリシジル（メタ）アクリレート等のオキシラニル基を有する（メタ）アクリル酸エステルを含む不飽和単量体の共重合体を用い、これと不飽和単量体（ｂ１）との反応により生じた水酸基に対して、更に多塩基酸無水物を反応させた共重合体をバインダー樹脂として使用してもよい。
【００３８】
このような多塩基酸無水物としては、例えば、
無水マレイン酸、無水フマル酸、無水シトラコン酸、無水メサコン酸、無水イタコン酸、テトラヒドロフタル酸無水物、メチルテトラヒドロフタル酸無水物、ヘキサヒドロフタル酸無水物、メチルヘキサヒドロフタル酸無水物、ハイミック酸無水物、フタル酸無水物、ナフタレン−２，３−ジカルボン酸無水物等の二塩基酸の無水物；
シクロヘキサン−１，２，４−トリカルボン酸無水物、トリメリット酸無水物等の三塩基酸以上の多塩基酸の一無水物；
シクロブタンテトラカルボン酸二無水物、シクロペンタンテトラカルボン酸二無水物、シクロヘキサンテトラカルボン酸二無水物、ノルボルナンテトラカルボン酸二無水物、ピロメリット酸二無水物、ビフェニルテトラカルボン酸二無水物、ジフェニルエーテルテトラカルボン酸二無水物、ベンゾフェノンテトラカルボン酸二無水物、ナフタレン−１，４，５，８−テトラカルボン酸二無水物、ペリレン−３，４，９，１０−テトラカルボン酸二無水物等の四塩基酸以上の多塩基酸の二無水物等を挙げることができる。
【００３９】
本発明におけるバインダー樹脂は、ＧＰＣ（溶出溶媒：テトラヒドロフラン）で測定したポリスチレン換算の重量平均分子量（Ｍｗ）が、通常、１，０００〜１００，０００、好ましくは３，０００〜５０，０００である。このような態様とすることにより、残膜率、パターン形状、耐熱性、電気特性、解像度が良好な被膜を形成しやすくなり、またスリットノズル方式による塗布時に乾燥異物の発生も抑制することができる。
【００４０】
また、本発明におけるバインダー樹脂の重量平均分子量と、ＧＰＣ（溶出溶媒：テトラヒドロフラン）で測定したポリスチレン換算の数平均分子量（Ｍｎ）との比（Ｍｗ／Ｍｎ）は、好ましくは１．０〜５．０、より好ましくは１．０〜３．０である。
【００４１】
本発明におけるバインダー樹脂は、公知の方法により製造することができるが、例えば、特開２００３−２２２７１７号公報、特開２００６−２５９６８０号公報、国際公開第０７／０２９８７１号パンフレット等に開示されている方法により、その構造やＭｗ、Ｍｗ／Ｍｎを制御することもできる。
【００４２】
本発明において、バインダー樹脂は、単独で又は２種以上を混合して使用することができる。
【００４３】
本発明において、バインダー樹脂の含有量は、（Ａ）着色剤１００質量部に対して、１０〜１，０００質量部が好ましく、特に２０〜５００質量部が好ましい。このような態様とすることで、アルカリ現像性、着色組成物の保存安定性及び色度特性を良好にすることができる。
【００４４】
−（Ｃ）重合性化合物−
本発明において（Ｃ）重合性化合物は、上記重合性化合物（Ｃ１）と重合性化合物（Ｃ２）を併用することを特徴とする。フレキシブルで親水性の大きい重合性官能基を有する重合性化合物（Ｃ１）と、フレキシブルで親水性の小さい重合性官能基を有する重合性化合物（Ｃ２）を併用することにより、所望の効果が得られるものと考えられる。
【００４５】
先ず重合性化合物（Ｃ１）について説明する。
重合性化合物（Ｃ１）は、３個以上の重合性不飽和基を有し、且つ３個以上の重合性不飽和基のうち少なくとも１個が下記式（１）で表される基である化合物である限り特に限定されるものではない。なお、重合性化合物（Ｃ１）が下記式（１）で表される基を２個以上有する場合、各々の基においてＲ1、Ｒ2及びｍは、同一であっても異なっていてもよい。
【００４６】
【化３】
2014142582.tif 000004
【００４７】
〔式（１）において、Ｒ1は水素原子又はメチル基を示し、Ｒ2はエチレン基又はプロパンジイル基を示し、ｍは１〜１２の整数を示し、「＊」は結合手であることを示す。〕
【００４８】
上記式（１）において、Ｒ2に係るプロパンジイル基としては、プロパン−１，１−ジイル基、プロパン−１，２−ジイル基、プロパン−１，３−ジイル基が挙げられ、中でも、プロパン−１，２−ジイル基が好ましい。
【００４９】
Ｒ2としては、現像時の現像残渣や画素等の着色パターンが欠けの発生、着色パターンの直線性の悪化の抑制の観点から、エチレン基が好ましい。
【００５０】
重合性化合物（Ｃ１）としては、現像時の現像残渣や画素等の着色パターンが欠けの発生、着色パターンの直線性の悪化の抑制の観点から、下記式（１−１）〜（１−３）で表される化合物が好ましい。
【００５１】
【化４】
2014142582.tif 000005
【００５２】
〔式（１−１）において、３個のＸ1のうち１個以上が上記式（１）で表される基であり、且つ残余が（メタ）アクリロイルオキシ基であり、式（１）中の各記号は、前記と同義である。〕
【００５３】
【化５】
2014142582.tif 000006
【００５４】
〔式（１−２）において、４個のＸ2のうち１個以上が上記式（１）で表される基であり、且つ残余が（メタ）アクリロイルオキシ基又は水酸基であり、式（１）中の各記号は、前記と同義である。但し、上記式（１）で表される基の数をａ1、（メタ）アクリロイルオキシ基の数をｂ1としたときに、ａ1＋ｂ1≧３である。〕
【００５５】
【化６】
2014142582.tif 000007
【００５６】
〔式（１−３）において、６個のＸ3のうち１個以上が上記式（１）で表される基であり、且つ残余が（メタ）アクリロイルオキシ基又は水酸基であり、式（１）中の各記号は、前記と同義である。但し、上記式（１）で表される基の数をａ2、（メタ）アクリロイルオキシ基の数をｂ2としたときに、ａ2＋ｂ2≧３である。〕
【００５７】
上記式（１−１）においては、各ｍの合計が、好ましくは１〜３６の整数、より好ましくは２〜３０の整数、より好ましくは２〜２０の整数、更に好ましくは３〜１０の整数となるように、上記式（１）で表される基を有することが好ましい。
【００５８】
上記式（１−２）においては、各ｍの合計が、好ましくは１〜４８の整数、より好ましくは２〜４０の整数、更に好ましくは２〜１６の整数、更に好ましくは４〜８の整数となるように、上記式（１）で表される基を有することが好ましい。
【００５９】
上記式（１−３）においては、各ｍの合計が、好ましくは１〜７２の整数、より好ましくは３〜６０の整数、更に好ましくは３〜２４の整数、更に好ましくは６〜１２の整数となるように、上記式（１）で表される基を有することが好ましい。
【００６０】
上記式（１−１）で表される重合性化合物は、新中村化学工業（株）から市販されており、Ａ−ＧＬＹ−３Ｅ（上記式（１−１）において、各ｍの合計が３であり、Ｒ1が水素原子、Ｒ2がエチレン基である化合物）、Ａ−ＧＬＹ−６Ｅ（上記式（１−１）において、各ｍの合計が６であり、Ｒ1が水素原子、Ｒ2がエチレン基である化合物）、Ａ−ＧＬＹ−９Ｅ（上記式（１−１）において、各ｍの合計が９であり、Ｒ1が水素原子、Ｒ2がエチレン基である化合物）、Ａ−ＧＬＹ−２０Ｅ（上記式（１−１）において、各ｍの合計が２０であり、Ｒ1が水素原子、Ｒ2がエチレン基である化合物）等を挙げることができる。
【００６１】
上記式（１−２）で表される重合性化合物及び上記式（１−３）で表される重合性化合物は、日本化薬（株）から市販されており、ＫＡＹＡＲＡＤ  ＲＰ−１０４０（上記式（１−２）において、ａ1＋ｂ1＝４であり、各ｍの合計が４であり、Ｒ1が水素原子、Ｒ2がエチレン基である化合物が主成分）、ＫＡＹＡＲＡＤ  ＤＰＥＡ−１２（上記式（１−３）において、ａ2＋ｂ2＝６であり、各ｍの合計が１２であり、Ｒ1が水素原子、Ｒ2がエチレン基である化合物が主成分）等を挙げることができる。
【００６２】
本発明において、重合性化合物（Ｃ１）は、単独で又は２種以上を混合して使用することができる。
【００６３】
次に重合性化合物（Ｃ２）について説明する。
重合性化合物（Ｃ２）は、２個以上の重合性不飽和基を有し、且つ２個以上の重合性不飽和基のうち少なくとも１個が下記式（２）で表される基である化合物である限り特に限定されるものではない。なお、重合性化合物（Ｃ２）が下記式（２）で表される基を２個以上有する場合、各々の基においてＲ3、Ｒ4及びｎは、同一であっても異なっていてもよい。
【００６４】
【化７】
2014142582.tif 000008
【００６５】
〔式（２）において、Ｒ3は水素原子又はメチル基を示し、Ｒ4は炭素数１〜１０のアルカンジイル基を示し、ｎは１〜５の整数を示し、「＊」は結合手であることを示す。〕
【００６６】
上記式（２）において、Ｒ4は炭素数１〜１０のアルカンジイル基を示すが、炭素数４〜８のアルカンジイル基が好ましく、炭素数４〜６の直鎖状のアルカンジイル基、又は炭素数６〜８の分岐鎖状のアルカンジイル基がより好ましい。具体例としては、例えば、メチレン基、エチレン基、プロパン−１，３−ジイル基、ブタン−１，４−ジイル基、ペンタン−１，５−ジイル基、ヘキサン−１，６−ジイル基、２−メチルペンタン−１，５−ジイル基、４，４−ジメチルヘキサン−２，６−ジイル基、２，４−ジメチルヘキサン−２，６−ジイル基等が挙げられる。
【００６７】
また、上記式（２）において、ｎは１〜５の整数を示すが、着色組成物の硬化性を高める点から、１又は２であることが好ましい。なお、ｎが２以上である場合、複数あるＲ4は同一であっても異なっていてもよいが、同一であることが好ましい。
【００６８】
重合性化合物（Ｃ２）は、所望の効果を高める点から、上記式（２）で表される基を４個以上有する化合物であることが好ましく、特に上記式（２）で表される基を４〜６個有する化合物であることが好ましい。
【００６９】
このような重合性化合物（Ｃ２）としては、例えば、トリメチロールエタン、トリメチロールプロパン、ペンタエリスリトール、ジペンタエリスリトール、トリペンタエリスリトール、グリセリン、トリメチロールメラミン等の多価アルコールと、（メタ）アクリル酸及びラクトン類を反応させることにより得られる、多官能（メタ）アクリレートを挙げることができる。上記ラクトン類としては、例えば、α−アセトラクトン、β−プロピオラクトン、γ−ブチロラクトン、δ−バレロラクトン、ε−カプロラクトン、エナントラクトン、４−メチルカプロラクトン、３，５，５−トリメチルカプロラクトン、３，３，５−トリメチルカプロラクトン等を挙げることができる。本発明においては、下記式（２−１）で表される重合性化合物（Ｃ２）が、所望の効果を高めることができる点で好ましい。
【００７０】
【化８】
2014142582.tif 000009
【００７１】
〔式（２−１）において、６個のＲのうち１個以上が上記式（２）で表される基であり、且つ残余が下記式（３）で表される基若しくは水素原子であり、式（２）中の各記号は、前記と同義である。〕
【００７２】
【化９】
2014142582.tif 000010
【００７３】
〔式（３）において、Ｒ5は水素原子又はメチル基を示し、「＊」は結合手であることを示す。〕
【００７４】
上記式（２−１）においては、ｎは１〜３の整数が好ましく、１又は２が好ましい。また、各ｎの合計は２〜２０の整数が好ましく、２〜１５の整数がより好ましく、２〜１２の整数が特に好ましい。
【００７５】
６個のＲのうち１〜５個が上記式（２）で表される基であり、且つ残余が上記式（３）で表される基である場合、６個のＲのうち、２〜５個が上記式（２）で表される基であり、且つ残余が上記式（３）で表される基であることが好ましく、４〜５個が上記式（２）で表される基であり、且つ残余が上記式（３）で表される基であることが特に好ましい。
【００７６】
上記式（２−１）で表される重合性化合物（Ｃ２）は、日本化薬（株）からＫＡＹＡＲＡＤ  ＤＰＣＡシリーズとして市販されており、ＤＰＣＡ−２０（上記式（２−１）において、６個のＲのうち２個が上記式（２）で表される基であり、且つ４個が上記式（３）で表される基であり、ｎが１であり、Ｒ3及びＲ5が全て水素原子、Ｒ4がペンタン−１，５−ジイル基である化合物が主成分）、ＤＰＣＡ−３０（上記式（２−１）において、６個のＲのうち３個が上記式（２）で表される基であり、且つ３個が上記式（３）で表される基であり、ｎが１であり、Ｒ3及びＲ5が全て水素原子、Ｒ4がペンタン−１，５−ジイル基である化合物が主成分）、ＤＰＣＡ−６０（上記式（２−１）において、６個のＲがすべて上記式（２）で表される基であり、ｎが１であり、Ｒ3が全て水素原子、Ｒ4がペンタン−１，５−ジイル基である化合物が主成分）、ＤＰＣＡ−１２０（上記式（２−１）において、６個のＲのうちすべてが上記式（２）で表される基であり、ｎが２であり、Ｒ3が全て水素原子、Ｒ4がペンタン−１，５−ジイル基である化合物が主成分）等を挙げることができる。
【００７７】
本発明において、重合性化合物（Ｃ２）は、単独で又は２種以上を混合して使用することができる。
【００７８】
本発明においては、重合性化合物（Ｃ１）及び重合性化合物（Ｃ２）と共に、（Ｃ３）上記式（１）で表される基及び上記式（２）で表される基を何れも有さない多官能（メタ）アクリレート（以下、「重合性化合物（Ｃ３）」とも称する。）を併用することが好ましく、それにより所望の効果を更に高めることができる。重合性化合物（Ｃ３）としては、例えば、脂肪族ポリヒドロキシ化合物と（メタ）アクリル酸を反応させて得られる多官能（メタ）アクリレート、水酸基を有する（メタ）アクリレートと多官能イソシアネートを反応させて得られる多官能ウレタン（メタ）アクリレート、水酸基を有する（メタ）アクリレートと酸無水物を反応させて得られるカルボキシル基を有する多官能（メタ）アクリレート等を挙げることができる。
【００７９】
これらの重合性化合物（Ｃ３）のうち、３価以上の脂肪族ポリヒドロキシ化合物と（メタ）アクリル酸を反応させて得られる多官能（メタ）アクリレートが好ましく、特にトリメチロールプロパントリ（メタ）アクリレート、ペンタエリスリトールトリ（メタ）アクリレート、ジペンタエリスリトールペンタ（メタ）アクリレート、ジペンタエリスリトールヘキサ（メタ）アクリレートが好ましい。
【００８０】
本発明において、重合性化合物（Ｃ３）は、単独で又は２種以上を混合して使用することができる。
【００８１】
本発明においては、（Ｃ）重合性化合物として更に２個以上のエポキシ基を有する化合物、２個以上のＮ−アルコキシメチルアミノ基を有する化合物等を用いることができ、それにより着色組成物の熱硬化性を高めることができる。
【００８２】
本発明における（Ｃ）重合性化合物の含有量は、（Ｂ）バインダー樹脂１００質量部に対して、１０〜１，０００質量部が好ましく、特に２０〜５００質量部が好ましい。このような態様とすることで、硬化性、アルカリ現像性が良好になり、未露光部の基板上あるいは遮光層上に地汚れ、膜残り等の発生を抑制することができる。
【００８３】
本発明において、重合性化合物（Ｃ１）の含有量は、（Ｂ）バインダー樹脂１００質量部に対して、１質量部以上が好ましく、１０質量部以上がより好ましく、２０質量部以上が特に好ましく、そして、１５０質量部以下が好ましく、１００質量部以下がより好ましく、７０質量部以下が特に好ましい。重合性化合物（Ｃ１）の含有量の範囲としては、（Ｂ）バインダー樹脂１００質量部に対して、好ましくは１〜１５０質量部、より好ましくは１０〜１００質量部、特に好ましくは２０〜７０質量部である。
また、重合性化合物（Ｃ２）の含有量は、（Ｂ）バインダー樹脂１００質量部に対して、１質量部以上が好ましく、１０質量部以上がより好ましく、２５質量部以上が特に好ましく、そして、９９質量部以下が好ましく、８０質量部以下がより好ましく、７０質量部以下が特に好ましい。重合性化合物（Ｃ２）の含有量の範囲としては、（Ｂ）バインダー樹脂１００質量部に対して、好ましくは１〜９９質量部、より好ましくは１０〜８０質量部、特に好ましくは２５〜７０質量部である。
重合性化合物（Ｃ１）と重合性化合物（Ｃ２）の含有比率（質量比）は、好ましくは９０：１０〜１０：９０、より好ましくは７５：２５〜２５：７５、特に好ましくは６０：４０〜３０：７０である。
【００８４】
本発明において、重合性化合物（Ｃ３）を用いる場合、その含有量は、（Ｂ）バインダー樹脂１００質量部に対して、好ましくは１〜９９質量部、特に好ましくは５〜５０質量部である。このような態様にすることにより、所望の効果をより高めることができる。
【００８５】
−（Ｄ）光重合開始剤−
本発明の着色組成物には、（Ｄ）光重合開始剤を含有せしめることができる。これにより、着色組成物に感放射線性を付与することができる。本発明に用いる（Ｄ）光重合開始剤は、可視光線、紫外線、遠紫外線、電子線、Ｘ線等の放射線の露光により、上記（Ｃ）重合性化合物の重合を開始しうる活性種を発生する化合物である。
【００８６】
このような光重合開始剤としては、例えば、チオキサントン系化合物、アセトフェノン系化合物、ビイミダゾール系化合物、トリアジン系化合物、Ｏ−アシルオキシム系化合物、オニウム塩系化合物、ベンゾイン系化合物、ベンゾフェノン系化合物、α−ジケトン系化合物、多核キノン系化合物、ジアゾ系化合物、イミドスルホナート系化合物、オニウム塩系化合物等を挙げることができる。
【００８７】
本発明において、光重合開始剤は、単独で又は２種以上を混合して使用することができる。光重合開始剤としては、チオキサントン系化合物、アセトフェノン系化合物、ビイミダゾール系化合物、トリアジン系化合物、Ｏ−アシルオキシム系化合物の群から選ばれる少なくとも１種が好ましい。
【００８８】
本発明における好ましい光重合開始剤のうち、チオキサントン系化合物の具体例としては、チオキサントン、２−クロロチオキサントン、２−メチルチオキサントン、２−イソプロピルチオキサントン、４−イソプロピルチオキサントン、２，４−ジクロロチオキサントン、２，４−ジメチルチオキサントン、２，４−ジエチルチオキサントン、２，４−ジイソプロピルチオキサントン等を挙げることができる。
【００８９】
また、上記アセトフェノン系化合物の具体例としては、２−メチル−１−〔４−（メチルチオ）フェニル〕−２−モルフォリノプロパン−１−オン、２−ベンジル−２−ジメチルアミノ−１−（４−モルフォリノフェニル）ブタン−１−オン、２−（４−メチルベンジル）−２−（ジメチルアミノ）−１−（４−モルフォリノフェニル）ブタン−１−オン等を挙げることができる。
【００９０】
また、上記ビイミダゾール系化合物の具体例としては、２，２'−ビス（２−クロロフェニル）−４，４'，５，５'−テトラフェニル−１，２'−ビイミダゾール、２，２'−ビス（２，４−ジクロロフェニル）−４，４'，５，５'−テトラフェニル−１，２'−ビイミダゾール、２，２'−ビス（２，４，６−トリクロロフェニル）−４，４'，５，５'−テトラフェニル−１，２'−ビイミダゾール等を挙げることができる。
【００９１】
なお、光重合開始剤としてビイミダゾール系化合物を用いる場合、水素供与体を併用することが、感度を改良することができる点で好ましい。ここでいう「水素供与体」とは、露光によりビイミダゾール系化合物から発生したラジカルに対して、水素原子を供与することができる化合物を意味する。水素供与体としては、例えば、２−メルカプトベンゾチアゾール、２−メルカプトベンゾオキサゾール等のメルカプタン系水素供与体、４，４'−ビス（ジメチルアミノ）ベンゾフェノン、４，４'−ビス（ジエチルアミノ）ベンゾフェノン等のアミン系水素供与体を挙げることができる。本発明において、水素供与体は、単独で又は２種以上を混合して使用することができるが、１種以上のメルカプタン系水素供与体と１種以上のアミン系水素供与体とを組み合わせて使用することが、さらに感度を改良することができる点で好ましい。
【００９２】
また、上記トリアジン系化合物の具体例としては、２，４，６−トリス（トリクロロメチル）−ｓ−トリアジン、２−メチル−４，６−ビス（トリクロロメチル）−ｓ−トリアジン、２−〔２−（５−メチルフラン−２−イル）エテニル〕−４，６−ビス（トリクロロメチル）−ｓ−トリアジン、２−〔２−（フラン−２−イル）エテニル〕−４，６−ビス（トリクロロメチル）−ｓ−トリアジン、２−〔２−（４−ジエチルアミノ−２−メチルフェニル）エテニル〕−４，６−ビス（トリクロロメチル）−ｓ−トリアジン、２−〔２−（３，４−ジメトキシフェニル）エテニル〕−４，６−ビス（トリクロロメチル）−ｓ−トリアジン、２−（４−メトキシフェニル）−４，６−ビス（トリクロロメチル）−ｓ−トリアジン、２−（４−エトキシスチリル）−４，６−ビス（トリクロロメチル）−ｓ−トリアジン、２−（４−ｎ−ブトキシフェニル）−４，６−ビス（トリクロロメチル）−ｓ−トリアジン等のハロメチル基を有するトリアジン系化合物を挙げることができる。
【００９３】
また、Ｏ−アシルオキシム系化合物の具体例としては、１，２−オクタンジオン，１−〔４−（フェニルチオ）フェニル〕−，２−（Ｏ−ベンゾイルオキシム）、エタノン，１−［９−エチル−６−（２−メチルベンゾイル）−９Ｈ−カルバゾール−３−イル］−，１−（Ｏ−アセチルオキシム）、エタノン，１−〔９−エチル−６−（２−メチル−４−テトラヒドロフラニルメトキシベンゾイル）−９Ｈ−カルバゾール−３−イル〕−，１−（Ｏ−アセチルオキシム）、エタノン，１−〔９−エチル−６−｛２−メチル−４−（２，２−ジメチル−１，３−ジオキソラニル）メトキシベンゾイル｝−９Ｈ−カルバゾール−３−イル〕−，１−（Ｏ−アセチルオキシム）の他、国際公開第０８／０７８６７８号パンフレット、特開２０１１−１３２２１５号公報に記載されているオキシムエステル化合物等を挙げることができる。
【００９４】
本発明において、アセトフェノン系化合物等のビイミダゾール系化合物以外の光重合開始剤を用いる場合には、増感剤を併用することもできる。このような増感剤としては、例えば、４，４'−ビス（ジメチルアミノ）ベンゾフェノン、４，４'−ビス（ジエチルアミノ）ベンゾフェノン、４−ジエチルアミノアセトフェノン、４−ジメチルアミノプロピオフェノン、４−ジメチルアミノ安息香酸エチル、４−ジメチルアミノ安息香酸２−エチルヘキシル、２，５−ビス（４−ジエチルアミノベンザル）シクロヘキサノン、７−ジエチルアミノ−３−（４−ジエチルアミノベンゾイル）クマリン、４−（ジエチルアミノ）カルコン等を挙げることができる。
【００９５】
本発明において、光重合開始剤の含有量は、（Ｃ）重合性化合物１００質量部に対して、０．０１〜１２０質量部が好ましく、特に１〜１００質量部が好ましい。このような態様とすることで、硬化性、被膜特性を良好にすることができる。
【００９６】
−（Ｅ）溶媒−
本発明の着色組成物は、上記（Ａ）〜（Ｃ）成分、及び任意的に加えられる他の成分を含有するものであるが、通常、溶媒を配合して液状組成物として調製される。
【００９７】
上記溶媒としては、着色組成物を構成する（Ａ）〜（Ｃ）成分や他の成分を分散又は溶解し、かつこれらの成分と反応せず、適度の揮発性を有するものである限り、適宜に選択して使用することができる。
【００９８】
このような溶媒としては、例えば、エチレングリコールモノメチルエーテル、エチレングリコールモノエチルエーテル、エチレングリコールモノ−ｎ−プロピルエーテル、エチレングリコールモノ−ｎ−ブチルエーテル、ジエチレングリコールモノメチルエーテル、ジエチレングリコールモノエチルエーテル、ジエチレングリコールモノ−ｎ−プロピルエーテル、ジエチレングリコールモノ−ｎ−ブチルエーテル、トリエチレングリコールモノメチルエーテル、トリエチレングリコールモノエチルエーテル、プロピレングリコールモノメチルエーテル、プロピレングリコールモノエチルエーテル、プロピレングリコールモノ−ｎ−プロピルエーテル、プロピレングリコールモノ−ｎ−ブチルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｎ−ブチルエーテル、トリプロピレングリコールモノメチルエーテル、トリプロピレングリコールモノエチルエーテル等の（ポリ）アルキレングリコールモノアルキルエーテル類；
【００９９】
乳酸メチル、乳酸エチル等の乳酸アルキルエステル類；
メタノール、エタノール、プロパノール、ブタノール、イソプロパノール、イソブタノール、ｔ−ブタノール、オクタノール、２−エチルヘキサノール、シクロヘキサノール等の（シクロ）アルキルアルコール類；
ジアセトンアルコール等のケトアルコール類；
エチレングリコールモノメチルエーテルアセテート、エチレングリコールモノエチルエーテルアセテート、ジエチレングリコールモノメチルエーテルアセテート、ジエチレングリコールモノエチルエーテルアセテート、プロピレングリコールモノメチルエーテルアセテート、プロピレングリコールモノエチルエーテルアセテート、ジプロピレングリコールモノメチルエーテルアセテート、３−メトキシブチルアセテート、３−メチル−３−メトキシブチルアセテート等の（ポリ）アルキレングリコールモノアルキルエーテルアセテート類；
ジエチレングリコールジメチルエーテル、ジエチレングリコールメチルエチルエーテル、ジエチレングリコールジエチルエーテル、テトラヒドロフラン等の他のエーテル類；
メチルエチルケトン、シクロヘキサノン、２−ヘプタノン、３−ヘプタノン等のケトン類；
【０１００】
プロピレングリコールジアセテート、１，３−ブチレングリコールジアセテート、１，６−ヘキサンジオールジアセテート等のジアセテート類；
３−メトキシプロピオン酸メチル、３−メトキシプロピオン酸エチル、３−エトキシプロピオン酸メチル、３−エトキシプロピオン酸エチル、エトキシ酢酸エチル、３−メチル−３−メトキシブチルプロピオネート等のアルコキシカルボン酸エステル類；
酢酸エチル、酢酸ｎ−プロピル、酢酸ｉ−プロピル、酢酸ｎ−ブチル、酢酸ｉ−ブチル、ぎ酸ｎ−アミル、酢酸ｉ−アミル、プロピオン酸ｎ−ブチル、酪酸エチル、酪酸ｎ−プロピル、酪酸ｉ−プロピル、酪酸ｎ−ブチル、ピルビン酸メチル、ピルビン酸エチル、ピルビン酸ｎ−プロピル、アセト酢酸メチル、アセト酢酸エチル、２−オキソブタン酸エチル等の他のエステル類；
トルエン、キシレン等の芳香族炭化水素類；
Ｎ，Ｎ−ジメチルホルムアミド、Ｎ，Ｎ−ジメチルアセトアミド、Ｎ−メチルピロリドン等のアミド又はラクタム類等を挙げることができる。
【０１０１】
これらの溶媒のうち、溶解性、顔料分散性、塗布性等の観点から、プロピレングリコールモノメチルエーテル、プロピレングリコールモノエチルエーテル、エチレングリコールモノメチルエーテルアセテート、プロピレングリコールモノメチルエーテルアセテート、プロピレングリコールモノエチルエーテルアセテート、３−メトキシブチルアセテート、ジエチレングリコールジメチルエーテル、ジエチレングリコールメチルエチルエーテル、シクロヘキサノン、２−ヘプタノン、３−ヘプタノン、１，３−ブチレングリコールジアセテート、１，６−ヘキサンジオールジアセテート、乳酸エチル、３−メトキシプロピオン酸エチル、３−エトキシプロピオン酸メチル、３−エトキシプロピオン酸エチル、３−メチル−３−メトキシブチルプロピオネート、酢酸ｎ−ブチル、酢酸ｉ−ブチル、ぎ酸ｎ−アミル、酢酸ｉ−アミル、プロピオン酸ｎ−ブチル、酪酸エチル、酪酸ｉ−プロピル、酪酸ｎ−ブチル、ピルビン酸エチル等が好ましい。
【０１０２】
本発明において、溶媒は、単独で又は２種以上を混合して使用することができる。
【０１０３】
溶媒の含有量は、特に限定されるものではないが、得られる着色組成物の塗布性、安定性等の観点から、当該着色組成物の溶媒を除いた各成分の合計濃度が、５〜５０質量％となる量が好ましく、特に１０〜４０質量％となる量が好ましい。
【０１０４】
−添加剤−
本発明の着色組成物は、必要に応じて、種々の添加剤を含有することもできる。
【０１０５】
添加剤としては、例えば、ガラス、アルミナ等の充填剤；ポリビニルアルコール、ポリ（フロオロアルキルアクリレート）類等の高分子化合物；フッ素系界面活性剤、シリコン系界面活性剤等の界面活性剤；ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロイロキシプロピルトリメトキシシラン、３−メルカプトプロピルトリメトキシシラン等の密着促進剤；２，２−チオビス（４−メチル−６−ｔ−ブチルフェノール）、２，６−ジ−ｔ−ブチルフェノール等の酸化防止剤；２−（３−ｔ−ブチル−５−メチル−２−ヒドロキシフェニル）−５−クロロベンゾトリアゾール、アルコキシベンゾフェノン類等の紫外線吸収剤；ポリアクリル酸ナトリウム等の凝集防止剤；マロン酸、アジピン酸、イタコン酸、シトラコン酸、フマル酸、メサコン酸、２−アミノエタノール、３−アミノ−１−プロパノール、５−アミノ−１−ペンタノール、３−アミノ−１，２−プロパンジオール、２−アミノ−１，３−プロパンジオール、４−アミノ−１，２−ブタンジオール等の残渣改善剤；こはく酸モノ〔２−（メタ）アクリロイロキシエチル〕、フタル酸モノ〔２−（メタ）アクリロイロキシエチル〕、ω−カルボキシポリカプロラクトンモノ（メタ）アクリレート等の現像性改善剤；特開２００８−２４２０７８号公報等に開示されている反応性官能基を有するシロキサンオリゴマー等を挙げることができる。
【０１０６】
本発明の着色組成物は、適宜の方法により調製することができ、その調製方法としては、例えば、（Ａ）〜（Ｃ）成分を、（Ｅ）溶媒や任意的に加えられる他の成分と共に、混合することにより調製することができる。（Ａ）着色剤として顔料を使用する場合、顔料を（Ｅ）溶媒中、分散剤の存在下で、場合により（Ｂ）成分の一部と共に、例えばビーズミル、ロールミル等を用いて、粉砕しつつ混合・分散して顔料分散液とし、次いで、この顔料分散液に、（Ｂ）〜（Ｃ）成分と、必要に応じてさらに追加の溶媒や他の成分を添加し、混合することにより調製する方法が好ましい。
【０１０７】
カラーフィルタ及びその製造方法
本発明のカラーフィルタは、本発明の着色組成物を用いて形成された着色層を備えるものである。
【０１０８】
カラーフィルタを製造する方法としては、第一に次の方法が挙げられる。まず、基板の表面上に、必要に応じて、画素を形成する部分を区画するように遮光層（ブラックマトリックス）を形成する。次いで、この基板上に、例えば、緑色の着色剤を含む本発明の感放射線性着色組成物の液状組成物を塗布したのち、プレベークを行って溶媒を蒸発させ、塗膜を形成する。次いで、この塗膜にフォトマスクを介して露光したのち、アルカリ現像液を用いて現像して、塗膜の未露光部を溶解除去する。その後、ポストベークすることにより、緑色の画素パターンが所定の配列で配置された画素アレイを形成する。
【０１０９】
次いで、赤色又は青色の各感放射線性着色組成物を用い、上記と同様にして、各感放射線性着色組成物の塗布、プレベーク、露光、現像及びポストベークを行って、赤色の画素アレイ及び青色の画素アレイを同一基板上に順次形成する。これにより、赤色、緑色及び青色の三原色の画素アレイが基板上に配置されたカラーフィルタが得られる。但し、本発明においては、各色の画素を形成する順序は、上記のものに限定されない。また、カラーフィルタを製造する第一の方法においては、上記青色、緑色、赤色の画素アレイのいずれか１以上が、本発明の着色組成物を用いて形成された着色層であればよい。
【０１１０】
また、ブラックマトリックスは、スパッタや蒸着により成膜したクロム等の金属薄膜を、フォトリソグラフィー法を利用して所望のパターンとすることにより形成することができるが、黒色の着色剤を含有する感放射線性着色組成物を用いて、上記画素の形成の場合と同様にして形成することもできる。本発明の着色組成物は、このブラックマトリックスの形成にも好適に用いられる。
【０１１１】
カラーフィルタを形成する際に使用される基板としては、例えば、ガラス、シリコン、ポリカーボネート、ポリエステル、芳香族ポリアミド、ポリアミドイミド、ポリイミド等を挙げることができる。基板としてガラスを使用する場合、露光放射線の反射率が低いため、特に画素やブラックマトリックスのエッジ部分で十分な硬化反応が進まず、着色パターンが欠けたり、着色パターンの直線性が悪化したりし易くなる。本発明の感放射線性着色組成物を用いれば、かかる問題が生じ難い。
【０１１２】
また、これらの基板には、所望により、シランカップリング剤等による薬品処理、プラズマ処理、イオンプレーティング、スパッタリング、気相反応法、真空蒸着等の適宜の前処理を施しておくこともできる。
【０１１３】
感放射線性着色組成物を基板に塗布する際には、スプレー法、ロールコート法、回転塗布法（スピンコート法）、スリットダイ塗布法、バー塗布法等の適宜の塗布法を採用することができるが、特に、スピンコート法、スリットダイ塗布法を採用することが好ましい。
【０１１４】
プレベークは、通常、減圧乾燥と加熱乾燥を組み合わせて行われる。減圧乾燥は、通常５０〜２００Ｐａに到達するまで行う。また、加熱乾燥の条件は、通常７０〜１１０℃で１〜１０分程度である。
【０１１５】
塗布厚さは、乾燥後の膜厚として、通常、０．６〜８μｍ、好ましくは１．２〜５μｍである。
【０１１６】
画素及び／又はブラックマトリックスを形成する際に使用される放射線の光源としては、例えば、キセノンランプ、ハロゲンランプ、タングステンランプ、高圧水銀灯、超高圧水銀灯、メタルハライドランプ、中圧水銀灯、低圧水銀灯等のランプ光源やアルゴンイオンレーザー、ＹＡＧレーザー、ＸｅＣｌエキシマーレーザー、窒素レーザー等のレーザー光源等を挙げることができる。露光光源として紫外線ＬＥＤを使用することもできる。波長は１９０〜４５０ｎｍの範囲にある放射線が好ましい。
【０１１７】
放射線の露光量は、一般的には１０〜１０，０００Ｊ／ｍ2が好ましい。
また、上記アルカリ現像液としては、例えば、炭酸ナトリウム、水酸化ナトリウム、水酸化カリウム、テトラメチルアンモニウムハイドロオキサイド、コリン、１，８−ジアザビシクロ−［５．４．０］−７−ウンデセン、１，５−ジアザビシクロ−［４．３．０］−５−ノネン等の水溶液が好ましい。
【０１１８】
上記アルカリ現像液には、例えばメタノール、エタノール等の水溶性有機溶剤や界面活性剤等を適量添加することもできる。なお、アルカリ現像後は、通常、水洗する。
【０１１９】
現像処理法としては、シャワー現像法、スプレー現像法、ディップ（浸漬）現像法、パドル現像法等を適用することができる。現像条件は、常温で５〜３００秒が好ましい。シャワー現像法を適用する場合、現像圧を強く或いは現像時間を長くすれば、現像残渣は生じ難くなる一方、画素やブラックマトリックスのエッジが欠け易くなる傾向にある。また、これら着色パターンの直線性の良し悪しは、現像条件に極めて敏感である。特に着色組成物に含まれる着色剤の濃度が高くなると、現像残渣を生じず、画素パターンが欠けたり、画素パターンの直線性が悪化したりすることもない現像条件を見出すことが困難となる。本発明の感放射線性着色組成物を用いれば、シャワー現像法を採用した場合に、かかる問題が生じ難い。
【０１２０】
ポストベークの条件は、通常１２０〜２８０℃で１０〜６０分程度である。このようにして形成された画素の膜厚は、通常０．５〜５μｍ、好ましくは１〜３μｍである。
【０１２１】
また、カラーフィルタを製造する第二の方法として、特開平７−３１８７２３号公報、特開２０００−３１０７０６号公報等に開示されている、インクジェット方式により各色の画素を得る方法を採用することができる。この方法においては、まず、基板の表面上に、遮光機能も兼ねた隔壁を形成する。次いで、形成された隔壁内に、例えば、緑色の着色剤を含む本発明の熱硬化性着色組成物の液状組成物を、インクジェット装置により吐出したのち、プレベークを行って溶媒を蒸発させる。次いで、この塗膜を必要に応じて露光したのち、ポストベークすることにより硬化させ、緑色の画素パターンを形成する。
【０１２２】
次いで、赤色又は青色の各熱硬化性着色組成物を用い、上記と同様にして、赤色の画素パターン及び青色の画素パターンを同一基板上に順次形成する。これにより、赤色、緑色及び青色の三原色の画素パターンが基板上に配置されたカラーフィルタが得られる。但し、本発明においては、各色の画素を形成する順序は、上記のものに限定されない。また、カラーフィルタを製造する第二の方法においても、上記青色、緑色、赤色の画素アレイのいずれか１以上が、本発明の着色組成物を用いて形成された着色層であればよい。
【０１２３】
なお、上記隔壁は、遮光機能のみならず、区画内に吐出された各色の着色組成物が混色しないための機能も果たしているため、上記した第一の方法で使用されるブラックマトリックスに比べ、膜厚が厚い。したがって、隔壁は、通常、黒色感放射線性組成物を用いて形成される。
【０１２４】
カラーフィルタを形成する際に使用される基板や放射線の光源、また、プレベークやポストベークの方法や条件は、上記した第一の方法と同様である。このようにして、インクジェット方式により形成された画素の膜厚は、隔壁の高さと同程度である。
【０１２５】
このようにして得られた画素パターン上に、必要に応じて保護膜を形成した後、透明導電膜をスパッタリングにより形成する。透明導電膜を形成した後、更にスペーサーを形成してカラーフィルタとすることもできる。スペーサーは、通常、感放射線性組成物を用いて形成されるが、遮光性を有するスペーサー（ブラックスペーサー）とすることもできる。本発明の着色組成物は、このブラックスペーサーの形成にも好適に用いられる。
【０１２６】
このようにして得られる本発明のカラーフィルタは、カラー液晶表示素子、カラー撮像管素子、カラーセンサー、有機ＥＬ表示素子、電子ペーパー等に極めて有用である。本発明の着色組成物は、ガラス基板上にシャワー現像法により着色層が形成される、カラー液晶表示素子用のカラーフィルタ、又は有機ＥＬ表示素子用のカラーフィルタを製造するのに特に好適である。
【０１２７】
表示素子
本発明の表示素子は、本発明のカラーフィルタを具備するものである。表示素子としては、カラー液晶表示素子、有機ＥＬ表示素子、電子ペーパー等を挙げることができる。
【０１２８】
本発明のカラーフィルタを具備するカラー液晶表示素子は、適宜の構造をとることができる。例えば、カラーフィルタを、薄膜トランジスター（ＴＦＴ）が配置された駆動用基板とは別の基板上に形成して、駆動用基板とカラーフィルタを形成した基板とが、液晶層を介して対向した構造をとることができ、さらに薄膜トランジスター（ＴＦＴ）が配置された駆動用基板の表面上にカラーフィルタを形成した基板と、ＩＴＯ（錫をドープした酸化インジュウム）電極を形成した基板とが、液晶層を介して対向した構造をとることもできる。後者の構造は、開口率を格段に向上させることができ、明るく高精細な液晶表示素子が得られるという利点を有する。
【０１２９】
本発明のカラーフィルタを具備するカラー液晶表示素子は、冷陰極蛍光管（ＣＣＦＬ：Ｃｏｌｄ  Ｃａｔｈｏｄｅ  Ｆｌｕｏｒｅｓｃｅｎｔ  Ｌａｍｐ）の他、白色ＬＥＤを光源とするバックライトユニットを具備することができる。白色ＬＥＤとしては、例えば、赤色ＬＥＤと緑色ＬＥＤと青色ＬＥＤを組み合わせて混色により白色光を得る白色ＬＥＤ、青色ＬＥＤと赤色ＬＥＤと緑色蛍光体を組み合わせて混色により白色光を得る白色ＬＥＤ、青色ＬＥＤと赤色発光蛍光体と緑色発光蛍光体を組み合わせて混色により白色光を得る白色ＬＥＤ、青色ＬＥＤとＹＡＧ系蛍光体の混色により白色光を得る白色ＬＥＤ、青色ＬＥＤと橙色発光蛍光体と緑色発光蛍光体を組み合わせて混色により白色光を得る白色ＬＥＤ、紫外線ＬＥＤと赤色発光蛍光体と緑色発光蛍光体と青色発光蛍光体を組み合わせて混色により白色光を得る白色ＬＥＤ等を挙げることができる。
【０１３０】
本発明のカラーフィルタを具備するカラー液晶表示素子には、ＴＮ（Ｔｗｉｓｔｅｄ  Ｎｅｍａｔｉｃ）型、ＳＴＮ（Ｓｕｐｅｒ  Ｔｗｉｓｔｅｄ  Ｎｅｍａｔｉｃ）型、ＩＰＳ（Ｉｎ−Ｐｌａｎｅｓ  Ｓｗｉｔｃｈｉｎｇ）型、ＶＡ（Ｖｅｒｔｉｃａｌ  Ａｌｉｇｎｍｅｎｔ）型、ＯＣＢ（Ｏｐｔｉｃａｌｌｙ  Ｃｏｍｐｅｎｓａｔｅｄ  Ｂｉｒｅｆｒｉｎｇｅｎｃｅ）型等の適宜の液晶モードが適用できる。
【０１３１】
また、本発明のカラーフィルタを具備する有機ＥＬ表示素子は、適宜の構造を採ることが可能であり、例えば、特開平１１−３０７２４２号公報に開示されている構造を挙げることができる。
【０１３２】
また、本発明のカラーフィルタを具備する電子ペーパーは、適宜の構造を採ることが可能であり、例えば、特開２００７−４１１６９号公報に開示されている構造を挙げることができる。
【実施例】
【０１３３】
以下、実施例を挙げて、本発明の実施の形態をさらに具体的に説明する。但し、本発明は、下記実施例に限定されるものではない。
【０１３４】
＜バインダー樹脂の合成＞
合成例１
冷却管と攪拌機を備えたフラスコに、プロピレングリコールモノメチルエーテルアセテート１００質量部を仕込んで窒素置換した。８０℃に加熱して、同温度で、プロピレングリコールモノメチルエーテルアセテート１００質量部、メタクリル酸２０質量部、スチレン１０質量部、ベンジルメタクリレート５質量部、２−ヒドロキシエチルメタクリレート１５質量部、２−エチルヘキシルメタクリレート２３質量部、Ｎ−フェニルマレイミド１２質量部、こはく酸モノ（２−アクリロイロキシエチル）１５質量部及び２，２'−アゾビス（２，４−ジメチルバレロニトリル）６質量部の混合溶液を１時間かけて滴下し、この温度を保持して２時間重合した。その後、反応溶液の温度を１００℃に昇温させ、さらに１時間重合することにより、バインダー樹脂（Ｂ−１）溶液（固形分濃度約３３質量％）を得た。得られたバインダー樹脂（Ｂ−１）は、Ｍｗが１２，２００、Ｍｎが６，５００であった。
【０１３５】
合成例２
冷却管と攪拌機を備えたフラスコに、シクロヘキサノン１４４質量部を仕込んで窒素置換した。８０℃に加熱して、同温度で、シクロヘキサノン４８質量部、メタクリル酸２８．８質量部、メタクリル酸ブチル１８質量部、メタクリル酸メチル１８質量部、２−エチルヘキシルＥＯ変性アクリレート（東亞合成株式会社製、商品名Ｍ−１２０）１８質量部、シクロヘキシルメタクリレート１８質量部及びグリセロールメタクリレート３７．２質量部の混合溶液、並びにシクロヘキサノン４８質量部及び２，２'−アゾビス（２，４−ジメチルバレロニトリル）８．４質量部の混合溶液を２時間かけて各々滴下し、この温度を保持して１時間重合した。その後、反応溶液の温度を９０℃に昇温させ、さらに１時間重合を行った。次に、２−メタクリロイルオキシエチルイソシアネート（昭和電工株式会社製、商品名カレンズＭＯＩ）３４．３質量部（グリセロールメタクリレートのモル数に対して９５モル％）及び４−メトキシフェノール０．３６質量部の混合溶液を空気バブリング条件下、１５分かけて滴下し、この温度を保持して１．５時間付加反応を行った。その後、この溶液を室温まで冷却し、固形分濃度が３６質量％になるようシクロヘキサノンを加えることにより、バインダー樹脂（Ｂ−２）溶液を得た。得られたバインダー樹脂（Ｂ−２）は、Ｍｗ＝１２８００、Ｍｎ＝６０００であり、ヨウ素価は３６．０ｇ／１００ｇであった。
【０１３６】
合成例３
冷却管と攪拌機を備えたフラスコに、プロピレングリコールモノメチルエーテルアセテート１３２質量部を仕込んで窒素置換した。９０℃に加熱してプロピレングリコールモノメチルエーテルアセテート２８質量部、トリシクロ［５．２．１．０2,6］デカン−８−イルアクリレート（日立化成株式会社、商品名ＦＡ−５１３ＡＳ）４０質量部及びグリシジルメタクリレート６０質量部の混合溶液、並びに２，２'−アゾビスバレロニトリル７質量部及びプロピレングリコールモノメチルエーテルアセテート４０質量部の混合溶液を２時間かけて各々滴下し、この温度を保持して１時間重合した。その後、反応溶液を１００℃に昇温させ、さらに１時間重合した。次に、メタクリル酸３６質量部及びテトラブチルアンモニウムブロミド２質量部、４−メトキシフェノール０．３５質量部及びプロピレングリコールモノメチルエーテルアセテート１０質量部を仕込み、１１０℃にて５時間付加反応を行った。さらに、テトラヒドロ無水フタル酸（新日本理化工業株式会社、商品名リカシッドＴＨ）４８質量部を仕込み、１００℃にて４時間付加反応を行った。この溶液を室温まで冷却し、固形分濃度が３３質量％になるようプロピレングリコールモノメチルエーテルアセテートを加えることにより、バインダー樹脂（Ｂ−３）溶液を得た。得られたバインダー樹脂（Ｂ−３）は、Ｍｗ＝１２０００、Ｍｎ＝６６００であった。
【０１３７】
＜顔料分散液の調製＞
調製例１
（Ａ）着色剤としてＣ．Ｉ．ピグメントレッド２５４を４質量部、Ｃ．Ｉ．ピグメントレッド１７７を１５質量部、Ｃ．Ｉ．ピグメントイエロー１５０を１質量部、分散剤としてＤｉｓｐｅｒｂｙｋ−２００１（ビックケミー（ＢＹＫ）社製、固形分濃度４５．０質量％）を溶液で１１質量部、および溶媒としてプロピレングリコールメチルエーテルアセテート６９質量部を用いてなる混合液を、ビーズミルにより１２時間混合・分散して、顔料分散液（Ａ−１）を調製した。
【０１３８】
調製例２
（Ａ）着色剤としてＣ．Ｉ．ピグメントグリーン５８を１０質量部、Ｃ．Ｉ．ピグメントイエロー１５０を１０質量部、分散剤としてＤｉｓｐｅｒｂｙｋ−２００１（ビックケミー（ＢＹＫ）社製、固形分濃度４５．０質量％）を溶液で１１質量部、および溶媒としてプロピレングリコールメチルエーテルアセテート６９質量部を用いてなる混合液を、ビーズミルにより１２時間混合・分散して、顔料分散液（Ａ−２）を調製した。
【０１３９】
調製例３
（Ａ）着色剤としてＣ．Ｉ．ピグメントグリーン５８を１５質量部、Ｃ．Ｉ．ピグメントイエロー１３８を５質量部、分散剤としてＢＹＫ−ＬＰＮ−２１１１６（ビックケミー（ＢＹＫ）社製、固形分濃度４０．０質量％）１２．５質量部、および溶媒としてプロピレングリコールメチルエーテルアセテート６７．５質量部を用いてなる混合液を、ビーズミルにより１２時間混合・分散して、顔料分散液（Ａ−３）を調製した。
【０１４０】
調製例４
（Ａ）着色剤としてＣ．Ｉ．ピグメントグリーン７を１５質量部、Ｃ．Ｉ．ピグメントイエロー１５０を５質量部、分散剤としてＤｉｓｐｅｒｂｙｋ−２００１（ビックケミー（ＢＹＫ）社製、固形分濃度４５．０質量％）を溶液で１１質量部、および溶媒としてプロピレングリコールメチルエーテルアセテート６９質量部を用いてなる混合液を、ビーズミルにより１２時間混合・分散して、顔料分散液（Ａ−４）を調製した。
【０１４１】
調製例５
（Ａ）着色剤としてＣ．Ｉ．ピグメントブルー１５：６を１８質量部、Ｃ．Ｉ．ピグメントバイオレットを２質量部、分散剤としてＢＹＫ−ＬＰＮ−２１１１６（ビックケミー（ＢＹＫ）社製、固形分濃度４０．０質量％）１２．５質量部、および溶媒としてプロピレングリコールメチルエーテルアセテート６７．５質量部を用いてなる混合液を、ビーズミルにより１２時間混合・分散して、顔料分散液（Ａ−５）を調製した。
【０１４２】
調製例６
（Ａ）着色剤としてＣ．Ｉ．ピグメントグリーン７を１２質量部、Ｃ．Ｉ．ピグメントイエロー１２９を８質量部、分散剤としてＢＹＫ−ＬＰＮ−２１１１６（ビックケミー（ＢＹＫ）社製、固形分濃度４０．０質量％）１２．５質量部、および溶媒としてプロピレングリコールメチルエーテルアセテート６７．５質量部を用いてなる混合液を、ビーズミルにより１２時間混合・分散して、顔料分散液（Ａ−６）を調製した。
【０１４３】
調製例７
（Ａ）着色剤としてＣ．Ｉ．ピグメントグリーン５８を１２質量部、Ｃ．Ｉ．ピグメントグリーン７を５質量部、Ｃ．Ｉ．ピグメントイエロー１８５を３質量部、分散剤としてＢＹＫ−ＬＰＮ−２１１１６（ビックケミー（ＢＹＫ）社製、固形分濃度４０．０質量％）１２．５質量部、および溶媒としてプロピレングリコールメチルエーテルアセテート６７．５質量部を用いてなる混合液を、ビーズミルにより１２時間混合・分散して、顔料分散液（Ａ−７）を調製した。
【０１４４】
＜着色組成物の調製及び評価＞
実施例１
顔料分散液（Ａ−１）１００質量部、（Ｂ）バインダー樹脂としてバインダー樹脂溶液（Ｂ−１）７０質量部、重合性化合物（Ｃ１）としてエチレンオキサイドオリゴマー変性ジペンタエリスリトールヘキサアクリレート１０質量部（日本化薬社製、商品名ＫＡＹＡＲＡＤ  ＤＰＥＡ−１２）、重合性化合物（Ｃ２）として、ε−カプロラクトン変性ジペンタエリスリトールヘキサアクリレート（日本化薬社製、商品名ＫＡＹＡＲＡＤ  ＤＰＣＡ−６０）１０質量部、（Ｄ）光重合開始剤として２−ベンジル−２−ジメチルアミノ−１−（４−モルフォリノフェニル）ブタノン−１（ＢＡＳＦ社製、商品名ＩＲＧＡＣＵＲＥ３６９）１１質量部、フッ素系界面活性剤としてＤＩＣ株式会社製メガファックＦ−５５４を０．２質量部、溶媒として３−メトキシブチルアセテートとプロピレングリコールモノメチルエーテルアセテートを混合して、固形分濃度が１５質量％の液状組成物（Ｓ−１）を調製した。この際、３−メトキシブチルアセテートの含有割合が、全溶媒中１５質量％となるよう調整した。
【０１４５】
液状組成物（Ｓ−１）を、ガラス基板上に、スリットコーターを用いて塗布したのち、９０℃のホットプレートで１００秒間プレベークを行って、膜厚２．５μｍの塗膜を形成した。次いで、この基板を室温に冷却したのち、高圧水銀ランプを用い、フォトマスク（スリット幅９０μｍ）を介して、塗膜に４００Ｊ／ｍ2 の露光量で露光した。その後、この基板に対して、２３℃の０．０４質量％水酸化カリウム水溶液を、現像圧１１０ｋＰａ、現像液流量１．２リットル／分の条件で６０秒間吐出することにより、シャワー現像を行った。その後、この基板を超純水で洗浄し、風乾した後、さらに２２０℃のクリーンオーブン内で３０分間ポストベークを行って、基板上にストライプ状画素パターンが配列された画素アレイを形成した。
【０１４６】
基板上の画素パターンを光学顕微鏡にて観察し、未露光部の基板上の現像残渣の有無、及びパターンエッジの欠けの有無を確認し、下記の基準に基づいて評価した。評価結果を表１に示す。
【０１４７】
現像残渣の評価基準
○：現像残渣が認められない
×：現像残渣が認められる
【０１４８】
画素パターンの欠けの評価基準
○：画素パターンの欠けがゼロである
△：画素パターンの欠けが１個以上２０個未満である
×：画素パターンの欠けが２０個以上である
【０１４９】
次に、基板上の画素パターンを電子顕微鏡にて観察し、画素パターンの直線性を下記の基準に基づいて評価した。評価結果を表１に示す。
【０１５０】
直線性の評価基準
○：パターンエッジに微小な欠けも基板から浮いている部分も確認されない
△：パターンエッジに基板から浮いている部分は確認されないが、微小な欠けは確認される
×：パターンエッジに微小な欠けも基板から浮いている部分も認められる
【０１５１】
実施例２〜２６及び比較例１〜９
実施例１において、表１に示す顔料分散液、バインダー樹脂等に変更した以外は、実施例１と同様にして液状着色組成物（Ｓ−２）〜（Ｓ−３５）を調製した。
【０１５２】
次いで、液状組成物（Ｓ−１）に代えてそれぞれ液状着色組成物（Ｓ−２）〜（Ｓ−３５）を用いた以外は、実施例１と同様にして評価を行った。評価結果を表１に示す。
【０１５３】
【表１】
2014142582.tif 000011
【０１５４】
表１において、略号の意味は下記のとおりである。
Ｃ−１：上記式（１−３）において、ａ2＋ｂ2＝６であり、各ｍの合計が１２であり、Ｒ1が水素原子、Ｒ2がエチレン基である化合物（商品名ＫＡＹＡＲＡＤ  ＤＰＥＡ−１２、日本化薬社製）
Ｃ−２：上記式（２−１）において、６個のＲがすべて上記式（２）で表される基であり、ｎが１であり、Ｒ3が全て水素原子、Ｒ4がペンタン−１，５−ジイル基である化合物（商品名ＫＡＹＡＲＡＤ  ＤＰＣＡ−６０、日本化薬社製）
Ｃ−３：ジペンタエリスリトールヘキサアクリレートとジペンタエリスリトールペンタアクリレートの混合物（商品名ＫＡＹＡＲＡＤ  ＭＡＸ−３５１０、日本化薬社製）
Ｃ−４：上記式（１−２）において、４個のＸ2が上記式（１）で表される基又はアクリロイルオキシ基であり、ａ2＋ｂ2＝４であり、各ｍの合計が４であり、Ｒ1が水素原子、Ｒ2がエチレン基である化合物（ＫＡＹＡＲＡＤ  ＲＰ−１０４０、日本化薬社製）
Ｄ−１：２−ベンジル−２−ジメチルアミノ−１−（４−モルフォリノフェニル）ブタノン−１（商品名ＩＲＧＡＣＵＲＥ３６９、ＢＡＳＦ社製）
Ｄ−２：エタノン，１−［９−エチル−６−（２−メチルベンゾイル）−９Ｈ−カルバゾール−３−イル］−，１−（Ｏ−アセチルオキシム）（商品名ＩＲＧＡＣＵＲＥ  ＯＸ０２、ＢＡＳＦ社製）
Ｄ−３：４，４'−ビス（ジエチルアミノ）ベンゾフェノン
Ｄ−４：アデカアークルズＮＣＩ−８３１（株式会社ＡＤＥＫＡ製、Ｏ−アシルオキシム系化合物）
Ｅ−１：プロピレングリコールモノメチルエーテルアセテート
Ｅ−２：３−メトキシブチルアセテート